ПОВОРОТНЫЙ УЗЕЛ ДЛЯ МАГИСТРАЛЬНОГО ТРУБОПРОВОДА

Описание полезной модели «Поворотный узел для магистрального трубопровода
Полезная модель относится к области трубного производства, конкретнее к конструкциям изделий, полученных горячим деформированием чугунных труб с шаровидным графитом (ШГ), и может быть использована при строительстве магистральных трубопроводов.
Известна полезная модель поворотного узла трубопровода из чугуна с ШГ, содержащая несколько сегментов, соединенных между собой аргоннодуговой сваркой с использованием никелевой проволоки 1. Эта полезная модель трудоемка в изготовлении и дорогостоящая.
Наиболее близкой к предложенной полезной модели является стальное колено в виде изогнутой трубы круглого сечения. Колено изготавливают методом горячего гнутья с набивкой песком. Недостатками данных полезных моделей является низкая коррозионная стойкость поворотного узла. Помимо этого, колена имеют низкое качество вследствие овальности сечения, приобретаемой при изгибе; толщина стенки на выпуклой поверхности уменьшена, а на вогнутой образуются гофры и вмятины. Такие колена не могут иметь радиус закр тления менее 2-5 диаметров трубы 2.
Техническая задача, решаемая предложенной полезной моделью, состоит в повышении коррозионной стойкости и качества поворотного узла для магистрального трубопровода, уменьшения радиуса поворота, обеспечении соединения с трубопроводом посредством раструба.
Полезную модель изготавливают следующим образом. Полученную центробежной отливкой их чугуна с ШГ трубу диметром 200 мм с раструбом на одном конце, или без раструба, перед изгибом проверяют на наличие внутренних дефектов. После этого трубу устанавливают на трубогибочный станок. Зону изгиба нагревают индуктором токами промышленной частоты до температуры 0,70-0,95 от температуры плавления чугуна с ШГ, например, до 950 °С. После этого к трубе прикладывают поперечное усилие с помощью
трубогибочных роликов и производят изгиб трубы на заданный угол до к радиан, например, равный 0,57г радиан, При этом радиус изгиба может достигать диаметра трубы 200 мм, или быть более того. Калибровочные ролики, охватывающие трубу в процессе гибки, поддерживают форму в зоне деформирования в пределе овальности, не превышающем 10% от диаметра трубы, т.е. менее 20 мм. Оконечности трубы, не подвергаемые нагреву и дефомированию, сохраняют круглую форму. Таким образом, за один цикл нагрева и изгиба центробежно литой трубы из чугуна с ШГ получают высококачественный поворотный узел с заданным углом изгиба, с уменьшенным до диаметра трубы радиусом изгиба и с повышенной коррозионной стойкостью, т.к. коррозионная стойкость чугуна с ШГ в 3-5 раз превышает коррозионную стойкость стали.
Литературные источники, использованные при составлении описания полезной модели:
1.Полезная модель №627 МПК 6 F16L 43/00, ПМТЗ №6
2.Ф.В.Мосин Технология изготовления деталей из труб. М., Машгиз, 1961г., с.44-47 (прототип)